(57)【要約】  本発明は、特に繊維材料からなる支持体層と、粘着剤からなる被覆層とを含む熱接着芯地に関する。本発明による、前記粘着剤は蒸気の作用下でその粘着性を喪失するものである。【特許請求の範囲】
【請求項１】
特に繊維製面状組織からなる支持体層と粘着剤を被覆した被覆層とを含む熱接着芯地であって、
前記粘着剤は蒸気の作用下でその粘着性を喪失するものであることを特徴とする熱接着芯地。
【請求項２】
前記粘着剤は、１００℃〜１８０℃、好ましくは１００℃〜１６０℃、特に好ましくは１０５℃〜１２０℃の蒸気温度での蒸気の作用下で、かつ、蒸気作用時間５ｓ〜４０ｓ、好ましくは１０ｓ〜２０ｓにて、その粘着性を喪失するものであることを特徴とする請求項１に記載の熱接着芯地。
【請求項３】
前記粘着剤はポリマーとして、改質（コ）ポリアミド、改質ポリビニルアルコールを含むか、あるいは（コ）ポリエステルまたはポリビニルピロリドンおよびコポリマーを含むか、それともその両方を含むことを特徴とする請求項１または２に記載の熱接着芯地。
【請求項４】
前記粘着剤はポリオール／ポリグリコールを添加剤として含むことを特徴とする請求項３に記載の熱接着芯地。
【請求項５】
前記粘着剤は、温度１０℃〜４０℃で水溶性となると共に、高温蒸気中で溶融ないし剥離可能なポリマーからなることを特徴とする請求項１〜４のいずれか１項に記載の熱接着芯地。
【請求項６】
前記粘着剤は、そのＭＶＲ（Ｍｅｌｔ  Ｖｏｌｕｍｅ  Ｒａｎｇｅ）１６０℃が１０〜８０、好ましくは３０〜５０であるポリマーからなることを特徴とする請求項１〜５のいずれか１項に記載の熱接着芯地。
【請求項７】
前記支持体層は、木綿、ビスコース、ポリエステル、ポリアミド、ウールまたは、剛性を有する動物の体毛（たとえばヤギの毛、ラクダの毛、馬の毛）あるいはそれらの両方をから製造されること特徴とする請求項１〜６のいずれか１項に記載の熱接着芯地。
【請求項８】
前記支持体層の単位面積重量は好ましくは７０〜２８０ｇ／ｍ２、特に好ましくは９０ｇ／ｍ２〜１８０ｇ／ｍ２であることを特徴とする請求項１〜７のいずれか１項に記載の熱接着芯地。
【請求項９】
前記繊維製面状組織は織物であることを特徴とする請求項８に記載の熱接着芯地。
【請求項１０】
経糸にはポリエステル糸、特に好ましくはテキスチャード加工ポリエステル糸が使用され、緯糸には太いポリエステル繊維糸が使用されるか、またはこのポリエステル繊維糸とウールまたはビスコースとの混紡糸が使用されるか、あるいはそれら両方が使用されることを特徴とする請求項９に記載の熱接着芯地。
【請求項１１】
前記太いポリエステル繊維糸は番手が３ｄｔｅｘ〜２０ｄｔｅｘ、好ましくは５ｄｔｅｘ〜１２ｄｔｅｘで、ステープル長が５０ｍｍ〜１５０ｍｍであることを特徴とする請求項１０に記載の熱接着芯地。
【請求項１２】
さらに、番手が４ｄｔｅｘ超、ステープル長が５０ｍｍ超の多成分繊維が使用されることを特徴とする請求項１０または１１に記載の熱接着芯地。
【請求項１３】
請求項１〜９のいずれか１項記載の熱接着芯地のプラック芯地としての使用。
【請求項１４】
請求項１〜１０のいずれか１項記載の熱接着芯地のプラック型形成片としての使用。
【請求項１５】
請求項１〜１１のいずれか１項記載の熱接着芯地の位置合わせ補助としての使用。
【発明の詳細な説明】
【技術分野】
【０００１】
本発明は、特に繊維製面状組織からなる支持体層と粘着剤を被覆した被覆層とを含む熱接着芯地に関する。加えて本発明は、本発明による熱接着芯地の好ましい使用に関する。
【背景技術】
【０００２】
チュニックやブレザーの製造は６０年代に至るまでもっぱらテーラーの手仕事によって行われてきた。型形成に使用される芯地は、経糸および緯糸（主として緯糸）に使用されている動物の体毛をベースとした無被覆織物であった。使用されるあらゆる芯地は、ゆるく封入または留められた縫製芯地であった。今日に至るまで一部、伝統的代表的な高級テーラーで引き続き行われているこのプロセスは、非常に時間、コストがかかる労働集約的なものである。
【０００３】
被覆接着芯地の発明により、とりわけ、粘着剤がドット状に被覆されている製品につき、縫製業の製造工程は根本的な変化をとげた。衣料品の製造は、伝統的な手作業を特徴とする仕立て屋的な手工業から、工業的製造へと移った。個々の衣料品当たりのコストはこれによって著しく低廉化することになった。
【０００４】
今日、ジャケットないしブレザーの内部は、前身ごろを広く接着するための芯地と、肩および胸の領域の形を保持するためのプラック芯地（これは貼り付けられていてもよい）とからなっている。その他の芯地は必要に応じて構造を補足するために使用される。この方法は何十年来確立されてきているものであり、既存のコンセプトは３０年以上前からなんら変化がない。
【０００５】
粘着剤接着点および芯地一般のこれまで続けられてきた改善にもかかわらず、工業的に製造されたチュニックまたはブレザーは、今日に至るまで、伝統的にテーラーによって仕立てられた、非接着式プラック芯地を使用した衣料品のソフトな手触りの品質レベルに達していない。接着ではなく、封入されているだけのプラック芯地は今日でもなお比類のないソフトな感触と卓越した型形成とを実現している。ただし、製造コストが高くつくため、これは今日では上級の高級品分野でしか使用されていない。
【発明の概要】
【発明が解決しようとする課題】
【０００６】
本発明の目的は、ゆるく封入されたプラック芯地の手触りならびに型形成に関する利点を、工業的衣料品製造のコスト的利点と結びつけると同時に、既製ジャケットの製造を容易化することを可能にする熱接着芯地を提供することである。
【課題を解決するための手段】
【０００７】
上記課題は請求項１に記載のすべての特徴を有する熱接着芯地によって解決される。好ましい使用形態は請求項１３〜１５に記載した通りである。従属請求項は本発明の好ましい実施態様を記載している。
【０００８】
本発明により、特に繊維製面状組織からなる支持体層と粘着剤からなる被覆層とを含む熱接着芯地において、粘着剤は蒸気の作用下でその粘着性を喪失するものである。
【０００９】
好ましくは、粘着剤は、１００℃〜１８０℃、好ましくは１００℃〜１６０℃、特に好ましくは１０５℃〜１２０℃の蒸気温度での蒸気の作用下で、かつ、蒸気作用時間５ｓ〜４０ｓ、好ましくは１０ｓ〜２０ｓにて、その粘着性を喪失するものである。
【００１０】
本発明の利点は、適切な、軽量で弾力性ある繊維製面状組織が支持体層とくにプラック芯地の支持体層として、非永続的な被覆層と組み合わされる点にある。このようにして得られたものは、次に、工業的に通常の方法で、上地と貼り合せることができる。個々の品はこの形で容易かつ効率的に工業的に製造することができる。蒸気処理工程中に粘着剤を被覆した被覆層は上地から剥離するので、芯地ないしプラックは自由に可動するようになる。こうして、伝統的な形で製造されたチュニックまたはブレザーと同等な、所望のソフトな手触りと型形成が実現されることになる。
【００１１】
本発明による支持体材料とくにプラック支持体材料としては、今日受け入れられているあらゆる種類の繊維および、芯地ないしプラック芯地として今日形成されているあらゆる芯地ならびにそれらの組み合わせを使用することができる。それらは通常、木綿、ビスコース、ポリエステル、ポリアミド、ウールおよび剛性／弾力性を有する動物の体毛（たとえばヤギの毛、ラクダの毛、馬の毛）であるが、ただし、これらに限定されるわけではない。ただし、好ましくはポリエステル繊維またはポリエステル繊維とウールまたはビスコースとの混紡物が使用される。
【００１２】
ただし、剛性を有する動物の体毛は上地を刺し貫くことがあるので、あまり好ましくない。
【００１３】
支持体層は織物(布)として形成されているのが好ましい。
【００１４】
経糸にはポリエステル糸が好ましく、テキスチャード加工ポリエステル糸が特に好ましい。とりわけ、テキスチャード加工ポリエステル糸の使用により、糸の有する弾性によって、たとえば弾性および非弾性上地への順応性を有するプラックが得られる。
【００１５】
緯糸には、好ましくは、太いポリエステル繊維の糸またはそれとウールもしくはビスコースとの混紡糸が使用される。これらの糸は、番手が３〜２０ｄｔｅｘ、好ましくは５〜１２ｄｔｅｘで、ステープル長５０〜１５０ｍｍの太いポリエステル繊維を含んでいる。高い反発回復能と同時に低重量を実現するために、さらに、番手が４ｄｔｅｘ超、ステープル長が５０ｍｍ超の多成分繊維が使用されてもよい。
【００１６】
経糸と緯糸の繊維番手を相違させることにより、支持体層の特性を変化させることができる。
【００１７】
支持体層の重量は７０ｇ／ｍ２〜２８０ｇ／ｍ２、特に好ましくは９０ｇ／ｍ２〜１８０ｇ／ｍ２であって、これにより、今日流行している軽い上地に非常によく順応するのが好都合である。
【００１８】
この支持体材料には、本発明により、粘着剤が被着される。粘着剤ないし粘着剤の浸透に起因する手触りの硬化は、支持体材料が好ましい重量範囲内で形成されていれば、芯地ないしプラックの低重量によって相殺される。
【００１９】
粘着剤ポリマーとしては、融点が６０℃〜１６０℃、好ましくは８０℃〜１１０℃であって、衣料のアイロンがけに際し、溶融後に、芯地たとえばプラックと上地との結合を生み出し、蒸気処理時に、好ましくはたとえばプラックの支持体層に蒸気が侵入すると結合が切り離されて、その後、芯地ないしプラックは衣料の内部にゆるく封入されるようになる物質が適している。
【００２０】
水溶性刺繍接着芯地用の水溶性接着性粘着剤被覆は、ドイツ特許第１００  ３２  ７６９号明細書に開示されている。さらに、たとえばワイシャツ分野では、不織布芯地に一時的に繊維層を固定するために使用される接着性を有する水溶性粘着剤被覆処理が行われる。この場合、芯地または不織布芯地はあらかじめ、加工中に、接着プレスで上地と貼り合わされ、その後、補強片および非補強片と組み合わされ、縫い付けられ、必要に応じて型形成用アイロンによって型形成される。続いて行われる洗浄工程後に、接着剤被覆は洗い流され、これによって、組み合わされた層、したがって、衣料品はより柔軟で、よりソフトになる。しかしながら、この処理には、チュニックまたはブレザーには不適なあるいは手間ならびにコストを要する洗浄が必要である。
【００２１】
それゆえ、上述した使用のため、アイロンがけ時に溶融して上地に浸透し、上地と結合する粘着ポリマーが選択される。蒸気処理時に、芯地ないしプラックと上地との結合は剥離し、水蒸気相において粘着剤は好ましくは芯地ないしプラックに浸透する。芯地ないしプラックに引き続き残留する粘着剤は芯地ないしプラックの補助的な型形成に寄与する。
【００２２】
粘着剤被覆のために、プラックを例として、以下の被着方法がテストされた。（ただし、結果はプラックに制限されることなく、任意のいずれの芯地にも当てはめることができる）：
−  散布被覆
−  ホットメルト被着
−  水溶性溶融粘着不織布の貼り合わせ
−  溶融粘着紡糸不織布の直接製紡
−  ペーストドット被覆
−  パウダードット被覆
−  ダブルドット被覆ないし複数の方法の組み合わせ
−  インクジェット方式
【００２３】
使用される被着方法およびプリント技法に応じて、粘着剤は全面にわたって、または局部的に限定されたパターンの形でもプリント可能である。したがって、このようにして被覆されたプラックないし芯地はさまざまな使用目的に使用可能である。
−  本発明による粘着剤が全面にわたって被覆されている、または広域的なスクリーンプリントでプラック芯地に被着されている場合には、こうして得られるブラック芯地で今日のフロント接着芯地に代えることができる。これによって、合理的かつ工業的な衣料品製造が可能になる。さまざまなアイロンがけ処理の後、芯地は蒸気処理に際して剥離し、結果、芯地ないしプラックがゆるく封入された衣料品が得られる。
−  本発明による粘着剤がプラック芯地にパターン状に被着されている場合には、フロント接着に代えることも、これにより得られた芯地を既製プラック型形成片（プレフォーマット）製造の容易化のために使用することもできる。この場合、本発明による被覆は手間とコストを要する縫製および位置合わせ工程の代わりをすることができる。
−  同じく、本発明による芯地は、処理の過程で蒸気による剥離が所望されるあらゆる種類の型形成片の製造において、位置合わせ補助として使用することもできる。
【００２４】
接着（上地または繊維層一般への接着）は衣料品工業において通例の接着プレスで行うことができるが、蒸気アイロンを用いても、蒸気プレスまたは型形成プレスでも行うことができる。
【００２５】
散布被覆、ホットメルト被着またはダブルドット被覆ないしペースト被覆に適した粘着剤／ポリマーは、改質（コ）ポリアミド、改質ポリビニルアルコールおよび／または（コ）ポリエステルからなる。その際、前述したポリマーは、水溶性ないし水蒸気溶解性を有するように改質されている。特に好ましいのは、改質が（コ）ポリアミドおよび／または（コ）ポリエステルのエトキシ化あるいはポリビニルアルコールの鹸化度が９５％超であることを基本とするポリマーである。特に好ましいのは、粘着剤が１０〜４０℃の水温で溶解すると共に、高温蒸気中で容易に溶融・剥離するポリマーである。こうしたポリマーないしコンパウンドのＭＶＲ１６０℃は、１０〜８０、好ましくは３０〜５０である。
【００２６】
特に、ペーストドット被覆用ないし、ダブルドット被覆のアンダードットとして、ポリビニルピロリドンおよびコポリマーからなる水性ポリマー分散液／溶液も適している。ポリオール／ポリグリコールの添加によってポリマーの溶融範囲を変化、低下させ、あるいはメルトフローを使用目的に順応させることができる。繊維製支持体材料を用いることにより、接着性に優れ、加工後に容易に除去することのできる被覆が可能であった。
【００２７】
プリントペーストは、好ましくは、軟化剤として０重量％〜２０重量％の割合のポリエチレングリコール（ＰＥＧ）、好ましくは２重量％〜１０重量％の割合のＰＥＧ４００および、０重量％〜１０重量％の割合のプリント助剤（分散剤、増粘剤・・・）を有するポリビニルピロリドンからなる。
【００２８】
以下の表は、軟化添加剤（ここではポリエチレングリコール４００を例として示す）に応じたポリビニルピロリドン・ベースのプリントペーストの溶融特性の変化を表している：
【表１】
2013543544.tif 000002
【００２９】
ＰＥＧ４００の量が増加すると共に溶融範囲は低下し、ＭＦＩ値は上昇することが認められる。
【００３０】
プラックに被着された粘着剤量は好ましくは２ｇ／ｍ２〜１５ｇ／ｍ２、特に好ましくは３ｇ／ｍ２〜８ｇ／ｍ２であり、好ましくはドット状にプリントされている。スクリーン状のドットパターンは好ましくは１ｃｍ２当たり１８０個以下のドットを有する。ただしこの数値は限定的なものではない。
【００３１】
ポリマーないし、芯地ないしプラックの繊維種／構造は、ポリマーがそれに対して高い親和性を有し、基本的に上地に浸透しないように選択されている。溶融／溶解した粘着剤のポリマーは好ましくは、冷えた後、強い内的凝集力を有するため、粘着剤は収縮してパールネックレスに類似した構造を取る。これにより、膜形成性ポリマー構造による過度の硬化は生じない。
【発明を実施するための形態】
【００３２】
以下、実施例を用いて、本発明を詳細に説明する：
【００３３】
実施例１：
回転スクリーン印刷により、上記の表に挙げたコンパウンド２〜６で被覆された支持体層（ＢＷ(木綿)織物・ベースＧ６１５）が、記載した接着条件化で、さまざまな支持体に接着された。続いて、剥離力が求められた。これは、以下に挙げた一連の実施例と同様、ＤＩＮ  ５４３３１０に準拠し、記載した接着条件にて行われた。
剥離力測定時に達成された値は以下の表に挙げられている。これから、達成された剥離力は高いものではないが、加工にとってはまったく十分なものであることが認められる：
【表２】
2013543544.tif 000003
【００３４】
実施例２：
プラック用支持体材料：経糸：木綿／Ｍｏｄａｌ  Ｎｅ／／緯糸：ウール／ビスコース、による織物。
組成全体：１６％ＣＯ  ２０％ＷＯ／４８％ＣＶ  １６％ＭＤ
単位面積重量：１５５ｇ／ｍ２
【００３５】
この支持体材料には、回転スクリーン印刷機により、実施例１のコンパウンド３と同様の粘着剤が４ｇ／ｍ２の被覆層にてプリントされ、続いて、乾燥された。プリント型紙はＣＰ７２スクリーンであった。
【００３６】
乾燥温度は１３５℃〜１５５℃であった。
【００３７】
プリントされた接着プラックの総単位面積重量は１５９ｇ／ｍ２であった。
【００３８】
この材料は、１２１℃／１２ｓｅｃ／１．０ｂａｒ（ポットキャスターＤＸ  １０００）にて、ウール織物に接着された。
【００３９】
接着後の剥離力は５．２Ｎ／５ｃｍであった。
【００４０】
この結合体はオープンカバー式蒸気プレスで２×１０秒間蒸気処理に付された。接着プラックは上地から剥離したため、剥離力は測定不能であった。
【００４１】
本発明による芯地の使用は従来の永続的フロント接着に代替する。支持体材料として伝統的なプラック基材を使用することにより、完成品に、高い弾力性を有する心地よい手触りが達成される。
【００４２】
実施例３：
プラック用支持体材料：経糸：テキスチャード加工ポリエステル／／緯糸：ポリエステル、による織物。
【００４３】
組成全体：１００％ＰＥＳ；単位面積重量：１１５ｇ／ｍ２
【００４４】
この支持体材料には、溶融範囲が１０５℃〜１１０℃、ＭＦＩ１６０℃が６２、粒度分布が０μ超〜５００μの改質ＰＶＡからなるポリビニルアルコール（ＰＶＡ）粘着剤が６ｇ／ｍ２にて散布被覆された。
【００４５】
乾燥機での焼結は１６５℃にて行われた。
【００４６】
被覆された支持体層の総単位面積重量は１２１ｇ／ｍ２であった。
【００４７】
この材料は、１２１℃／１２ｓｅｃ／１．５ｂａｒ（ポットキャスターＤＸ  １０００）にて、ウール／ＰＥＳ混紡織物に接着された。
【００４８】
接着後の剥離力は３．７２Ｎ／５ｃｍであった。
【００４９】
この結合体はオープンカバー式蒸気プレスで２×１０秒間蒸気処理に付された。接着プラックは上地から剥離したため、蒸気処理後の剥離力は測定不能であった。
【００５０】
本発明による熱接着芯地の使用は従来の永続的なフロント接着に代替することができる。ポリエステルの使用によって、完成品は洗濯可能である。テキスチャード加工ポリエステル経糸は上地の寸法変化に適応することができる。
【００５１】
実施例４：
プラック用支持体材料：経糸：テキスチャード加工ポリエステル／／緯糸：ポリエステル／ウール、による織物。
【００５２】
組成全体：７０％ＰＥＳ／３０％ウール；単位面積重量：１１５ｇ／ｍ２
【００５３】
この支持体材料には、パウダードット機により、溶融範囲が９０℃〜１００℃、ＭＶＲ１６０℃が４０、粒度０μｍ超〜２００μｍの熱可塑性ポリビニルアルコール（ＰＶＡ）／ポリ酢酸ビニル（ＰＶＡｃ）・コポリマーがＣＰ１１０スクリーンで５ｇ／ｍ２にて被覆された。
【００５４】
焼結はＩＲチャネルで行われた。製品は出口でさらに平坦化された。
【００５５】
総単位面積重量は１２１ｇ／ｍ２であった。
【００５６】
この材料は、１２１℃／１２ｓｅｃ／０．５ｂａｒ（ポットキャスターＤＸ  １０００）にて、軽量サッカー上地に接着された。
【００５７】
接着後の剥離力は３．７２Ｎ／５ｃｍであった。
【００５８】
この結合体はオープンカバー式蒸気プレスで２×１０秒間蒸気処理に付された。接着プラックは上地から剥離したため、蒸気処理後の剥離力は測定不能であった。
【００５９】
本発明による熱接着性ブラック／芯地の使用は、軽量サッカー上地における従来の永続的フロント接着に代替する。
ポリエステルの使用によって、完成品は洗濯可能である。テキスチャード加工ポリエステル経糸は上地の寸法変化に適応することができる。
【００６０】
実施例５：
プラック用支持体層：経糸：木綿／Ｍｏｄａｌ  Ｎｅ／／緯糸：ウール／ビスコース、による織物。
組成全体：１６％ＣＯ  ２０％ＷＯ／４８％ＣＶ  １６％ＭＤ；
単位面積重量：１５５ｇ／ｍ２
【００６１】
このプラック支持体層には、改良式工業用インクジェットプリント装置により、チュニックの形態に応じたパーシャル被覆にて、実施例１のコンパウンド２による希釈混合物（固体含有量５％）が被着された。被着量は、パーシャル被覆のために、１．２ｇ／ｍ２にすぎなかった。
被覆された支持体層の総単位面積重量は１５５〜１５８ｇ／ｍ２であった。
【００６２】
この材料は、１２１℃／１２ｓｅｃ／０．５ｂａｒ（ポットキャスターＤＸ  １０００）にて、プラック支持体材料と同じ組成の裁断ブラックに接着された。
【００６３】
接着後の剥離力は被覆された箇所で２Ｎ／５ｃｍ〜２．９Ｎ／５ｃｍであった。
【００６４】
この結合体はオープンカバー式蒸気プレスで２×１０秒間の蒸気処理後に剥離する。
【００６５】
本発明による熱接着芯地は、たとえば、既製プラック片の製造において位置合わせ補助として使用可能である（プレフォーマット）。
【国際調査報告】
2013543544.tif 000004
2013543544.tif 000005
2013543544.tif 000006
2013543544.tif 000007
2013543544.tif 000008
2013543544.tif 000009